(57)【要約】      （修正有）【課題】薄型の半導体素子や異型（長尺）の半導体素子を製造する際に好適に用いることが可能な半導体ウエハ加工用粘着テープ及び半導体装置の製造方法を提供する。【解決手段】フィルム基材１の一方面側に、主として酢酸ビニルモノマーの重合体を含むベース樹脂と、少なくとも１種以上のエネルギー線硬化型樹脂と、架橋剤とを含む樹脂組成物で構成されている粘着層２を有し、半導体ウエハに貼着して使用される半導体ウエハ加工用粘着テープ１０であって、前記ベース樹脂１００重量部に対して前記架橋剤を８重量部以上含有する。【選択図】図１
2007035750.tif 000002
【特許請求の範囲】
【請求項１】
フィルム基材の一方面側に、
主として酢酸ビニルモノマーの重合体を含むベース樹脂と、少なくとも１種以上のエネルギー線硬化型樹脂と、架橋剤とを含む樹脂組成物で構成されている粘着層を有し、半導体ウエハに貼着して使用される半導体ウエハ加工用粘着テープであって、
前記ベース樹脂１００重量部に対して前記架橋剤を８重量部以上含有することを特徴とする半導体ウエハ加工用粘着テープ。
【請求項２】
前記ベース樹脂は、アクリル系モノマーおよび前記酢酸ビニルモノマーとの共重合体である請求項１に記載の半導体ウエハ加工用粘着テープ。
【請求項３】
前記ベース樹脂は、アクリル系モノマー、前記酢酸ビニルモノマーおよび官能基含有モノマーとの共重合体である請求項１に記載の半導体ウエハ加工用粘着テープ。
【請求項４】
前記酢酸ビニルモノマーの重合体の含有量は、前記ベース樹脂全体の５０〜９０重量％である請求項１ないし３のいずれかに記載の半導体ウエハ加工用粘着テープ。
【請求項５】
前記エネルギー線硬化型樹脂は、分子量の異なる２つ以上のエネルギー線硬化型樹脂の混合物である請求項１ないし４のいずれかに記載の半導体ウエハ加工用粘着テープ。
【請求項６】
前記エネルギー線硬化型樹脂は、第１エネルギー線硬化型樹脂と、前記第１エネルギー線硬化型樹脂よりも重量平均分子量が高い第２エネルギー線硬化型樹脂とを含んでいるものである請求項１ないし５のいずれかに記載の半導体ウエハ加工用粘着テープ。
【請求項７】
前記ベース樹脂１００重量部に対して、前記エネルギー線硬化型樹脂が８０〜１３０重量部である請求項１ないし６のいずれかに記載の半導体ウエハ加工用粘着テープ。
【請求項８】
ＪＩＳ  Ｚ  ０２３７に準じて測定する２４時間後の保持力が、１０ｍｍ以下である請求項１ないし７のいずれかに記載の半導体ウエハ加工用粘着テープ。
【請求項９】
製造後７日間以上経過した後の前記半導体ウエハ加工用粘着テープを前記半導体ウエハに貼着して２０分間経過後の半導体ウエハに対する粘着力をＡ［ｃＮ／２５ｍｍ］とし、該半導体ウエハ加工用粘着テープに２００ｍＪ／ｃｍ2の紫外線を照射した直後の半導体ウエハに対する粘着力をＢ［ｃＮ／２５ｍｍ］としたとき、粘着力の比（Ａ／Ｂ）が５〜３０である請求項１ないし８のいずれかに記載の半導体ウエハ加工用粘着テープ。
【請求項１０】
製造後７日間以上経過した後の前記半導体ウエハ加工用粘着テープを前記半導体ウエハに貼着して２０分間経過後の該半導体ウエハに対する粘着力をＡ［ｃＮ／２５ｍｍ］とし、貼着してから常温、常圧で暗所に３０日間以上放置後の該半導体ウエハに対する粘着力をＢ１［ｃＮ／２５ｍｍ］としたときに、粘着力の差（Ｂ１−Ａ）が、１００［ｃＮ／２５ｍｍ］以下となるものである請求項１ないし９のいずれかに記載の半導体ウエハ加工用粘着テープ。
【請求項１１】
前記粘着力Ａは、５０〜３００［ｃｍＮ／２５ｍｍ］である請求項１０に記載の半導体ウエハ加工用粘着テープ。
【請求項１２】
請求項１ないし１１のいずれかに記載の半導体ウエハ加工用粘着テープを用いることを特徴とする半導体装置の製造方法。
【発明の詳細な説明】
【技術分野】
【０００１】
本発明は、半導体ウエハ加工用粘着テープおよび半導体装置の製造方法に関する。
【背景技術】
【０００２】
従来、半導体装置を製造する工程において、半導体ウエハを切断する際に半導体ウエハ加工用の粘着テープが用いられている。この粘着テープは、半導体ウエハに貼り付け、ダイシング、エキスパンド等を行い、半導体ウエハを切断して得られた半導体素子をピックアップするために用いられる。
【０００３】
この粘着テープは半導体ウエハに貼り付ける際には所定の粘着力を有しているが、半導体素子をピックアップする前には粘着力を低下させて半導体素子のピックアップを容易としている。粘着力を低下させる手法には、紫外線等を粘着剤層に照射し、粘着剤層を重合硬化反応させ、粘着力を低下させる方法が知られている（例えば特許文献１、２参照）。
【０００４】
最近の技術動向としてはチップの薄型、小型化が進んでおり、粘着特性においてますます厳しいものが要求されてきている。そのため、従来から用いられていた半導体ウエハ加工用粘着テープでは適用する半導体ウエハの種類によってウエハマウント、ダイシングといった各工程における条件を一定に保つことが非常に困難となっている。
特に厚さが２００μｍ程度以下の薄型の半導体素子では、ピックアップする際にニードルが突き刺さったり、「半導体素子のしなり」によって、チップが割れてしまったりする場合があった。
また、液晶ドライバ等に用いられるような半導体ウエハでは、例えば１ｍｍ×１５ｍｍ、２ｍｍ×２０ｍｍ等の異型（長尺）の半導体素子が必要となっている。そのため、半導体素子と粘着テープとの接着面積が大きくなり、ピックアップ時の半導体素子の傾きが生じてしまう場合があった。
【０００５】
【特許文献１】特開昭６０−１９６９５６号公報
【特許文献２】特開昭６０−２２３１３９号公報
【発明の開示】
【発明が解決しようとする課題】
【０００６】
本発明の目的は、条件の異なる半導体素子を製造する際に適用可能な半導体ウエハ加工用粘着テープを提供することを目的とするものであり、特に薄型の半導体素子や異型（長尺）の半導体素子を製造する際に好適に用いることが可能な半導体ウエハ加工用粘着テープを提供するものである。
また、本発明の別の目的は、上述の半導体ウエハ加工用粘着テープを用いた半導体装置の製造方法を提供するものである。
【課題を解決するための手段】
【０００７】
このような目的は、下記（１）〜（１２）に記載の本発明により達成される。
（１）フィルム基材の一方面側に、主として酢酸ビニルモノマーの重合体を含むベース樹脂と、少なくとも１種以上のエネルギー線硬化型樹脂と、架橋剤とを含む樹脂組成物で構成されている粘着層を有し、半導体ウエハに貼着して使用される半導体ウエハ加工用粘着テープであって、前記ベース樹脂１００重量部に対して前記架橋剤を８重量部以上含有することを特徴とする半導体ウエハ加工用粘着テープ。
（２）前記ベース樹脂は、アクリル系モノマーおよび前記酢酸ビニルモノマーとの共重合体である上記（１）に記載の半導体ウエハ加工用粘着テープ。
（３）前記ベース樹脂は、アクリル系モノマー、前記酢酸ビニルモノマーおよび官能基含有モノマーとの共重合体である上記（１）または（２）に記載の半導体ウエハ加工用粘着テープ。
（４）前記酢酸ビニルモノマーの重合体の含有量は、前記ベース樹脂全体の５０〜９０重量％である上記（１）ないし（３）のいずれかに記載の半導体ウエハ加工用粘着テープ。
（５）前記エネルギー線硬化型樹脂は、分子量の異なる２つ以上のエネルギー線硬化型樹脂の混合物である上記（１）ないし（４）のいずれかに記載の半導体ウエハ加工用粘着テープ。
（６）前記エネルギー線硬化型樹脂は、第１エネルギー線硬化型樹脂と、前記第１エネルギー線硬化型樹脂よりも重量平均分子量が高い第２エネルギー線硬化型樹脂とを含んでいるものである上記（１）ないし（５）のいずれかに記載の半導体ウエハ加工用粘着テープ。
（７）前記ベース樹脂１００重量部に対して、前記エネルギー線硬化型樹脂が８０〜１３０重量部である上記（１）ないし（６）のいずれかに記載の半導体ウエハ加工用粘着テープ。
（８）ＪＩＳ  Ｚ  ０２３７に準じて測定する２４時間後の保持力が、１０ｍｍ以下である上記（１）ないし（７）のいずれかに記載の半導体ウエハ加工用粘着テープ。
（９）製造後７日間以上経過した後の前記半導体ウエハ加工用粘着テープを前記半導体ウエハに貼着して２０分間経過後の半導体ウエハに対する粘着力をＡ［ｃＮ／２５ｍｍ］とし、該半導体ウエハ加工用粘着テープに２００ｍＪ／ｃｍ2の紫外線照射した直後の半導体ウエハに対する粘着力をＢ［ｃＮ／２５ｍｍ］としたときの比（Ａ／Ｂ）は、５〜３０である上記（１）ないし（８）のいずれかに記載の半導体ウエハ加工用粘着テープ。
（１０）製造後７日間以上経過した後の前記半導体ウエハ加工用粘着テープを前記半導体ウエハに貼着して２０分間経過後の該半導体ウエハに対する粘着力をＡ［ｃＮ／２５ｍｍ］とし、貼着してから常温、常圧で暗所に３０日間以上放置後の該半導体ウエハに対する粘着力をＢ１［ｃＮ／２５ｍｍ］としたときに、粘着力の差（Ｂ１−Ａ）が、１００［ｃＮ／２５ｍｍ］以下となるものである上記（１）ないし（９）のいずれかに記載の半導体ウエハ加工用粘着テープ。
（１１）前記粘着力Ａは、５０〜３００［ｃｍＮ／２５ｍｍ］である上記（１０）に記載の半導体ウエハ加工用粘着テープ。
（１２）上記（１）ないし（１１）のいずれかに記載の半導体ウエハ加工用粘着テープを用いることを特徴とする半導体装置の製造方法。
【発明の効果】
【０００８】
本発明によれば、条件の異なる半導体素子を製造する際に適用可能な半導体ウエハ加工用粘着テープを提供することができ、特に薄型の半導体素子や異型（長尺）の半導体素子を製造する際に好適に用いることが可能な半導体ウエハ加工用粘着テープを提供することができる。
また、前記ベース樹脂としてアクリル系モノマーと、酢酸ビニルモノマーとの共重合体を用いる場合、硬さ、粘着力、凝集力およびタックのバランスに優れる粘着層を得ることができる。
また、前記ベース樹脂１００重量部に対して、前記エネルギー線硬化型樹脂が８０〜１３０重量部とした場合、エネルギー線照射後の粘着力を適度に低下することができ、半導体素子のピックアップ性を特に向上することができる。
【発明を実施するための最良の形態】
【０００９】
以下、本発明の半導体ウエハ加工用粘着テープおよび半導体装置の製造方法について詳細に説明する。
本発明の半導体ウエハ加工用粘着テープは、フィルム基材の一方面側に、主として酢酸ビニルモノマーの重合体を含むベース樹脂と、少なくとも１種以上のエネルギー線硬化型樹脂と、架橋剤とを含む樹脂組成物で構成されている粘着層を有し、半導体ウエハに貼着して使用される半導体ウエハ加工用粘着テープであって、前記ベース樹脂１００重量部に対して前記架橋剤を８重量部以上含有することを特徴とする。
また、本発明の半導体装置の製造方法は、上記に記載の半導体ウエハ加工用粘着テープを用いることを特徴とする。
【００１０】
まず、半導体ウエハ加工用粘着テープについて添付する図面に基づいて詳細に説明する。
図１は、半導体ウエハ加工用粘着テープを模式的に示す断面図である。
図１に示すように、半導体ウエハ加工用粘着テープ１０は、フィルム基材１と、フィルム基材１の一方の面側に設けられた粘着層２とで構成されている。
【００１１】
フィルム基材１は、粘着層２を支持する機能を有している。また、半導体ウエハをダイシングした後のエキスパンド工程で機械的強度を保持する機能をも有している。
フィルム基材１を構成する材料は、紫外線、電子線等のエネルギー線を透過するものであれば特に限定されない。具体的にはポリ塩化ビニル、ポリエチレン、ポリプロピレン、ポリブテン、ポリブタジエン、ポリメチルペンテン等のポリオレフィン系樹脂、エチレン・酢酸ビニル共重合体、アイオノマー、エチレン・(メタ)アクリル酸共重合体、エチレン・(メタ)アクリル酸エステル共重合体等のオレフィン系共重合体、ポリエチレンテレフタレート、ポリブチレンテレフタレート等のポチエチレンテレフタレート系樹脂、スチレン系熱可塑性エラストマー、オレフィン系熱可塑性エラストマー、ビニルイソプレン、ポリカーボネート等の熱可塑性樹脂およびこれらの熱可塑性樹脂の混合物を用いることができる。これらの中でもポリ塩化ビニル、ポリエチレン、ポリエチレンテレフタレートから選ばれる１種以上が好ましく、特にオレフィン系共重合体とスチレン系熱可塑性エラストマー等の熱可塑性エラストマーとの混合物が好ましい。これにより、フィルム基材１を透明にすることができ、それによってエネルギー線の照射による粘着層２の硬化を容易にすることができる。さらに、後述する図５に示すような半導体ウエハ加工用粘着テープ１０をエキスパンドした時の半導体ウエハ加工用粘着テープ１０の緩みを防止することができる。
【００１２】
フィルム基材１の厚さは、特に限定されないが、５０〜１５０μｍが好ましく、特に８０〜１２０μｍが好ましい。厚さが前記範囲内であると、特に作業性に優れる。
【００１３】
また、フィルム基材１としては、後述する粘着層２を構成する材料と反応する官能基（例えばヒドロキシル基、カルボキシル基等）を有していることが好ましく、さらにフィルム基材１と粘着層２との密着性を向上するために、フィルム基材１の表面をコロナ処理、アンカーコート等で表面処理することが好ましい。
【００１４】
このようなフィルム基材１の一方面側（図１中の上側）に、粘着層２が設けられる。粘着層２は、初期は半導体ウエハ５に粘着する機能を有しており、半導体ウエハ５を切断した後は容易に剥離可能となる機能を有している。
このような機能を有するために、粘着層２は次のようなもので構成されている。
【００１５】
前記ベース樹脂は、主として酢酸ビニルモノマーの重合体を含む。これにより、粘着層２の凝集力を向上することができる。これにより、半導体ウエハ加工用粘着テープ１０のせん断強度を向上することができる。せん断強度が向上すると、後述するエキスパンド工程においてリングと半導体加工用ウエハ粘着テープ１０とのズレが生じ難くなる。
【００１６】
前記ベース樹脂は、アクリル系モノマーと、前記酢酸ビニルモノマーとの共重合体であることが好ましく、特に前記アクリル系モノマーと、前記酢酸ビニルモノマーと、官能基含有モノマーとの共重合体であることが好ましい。これにより、粘着層２の硬さ、粘着力および凝集力、タックとのバランスに優れる粘着層２を得ることができる。これにより、半導体ウエハ貼着後の経過時間と粘着特性のバランスが実使用上の作業性に合致することができ、それによって作業効率を向上させることができる。
【００１７】
前記アクリル系モノマーとしては、例えばアクリル酸エチル、アクリル酸ブチル、アクリル酸２−エチルヘキシル、アクリル酸グリシジル、アクリル酸２−ヒドロキシエチル、エチルアクリレート、メタクリル酸エチル、メタクリル酸ブチル、メタクリル酸２−エチルヘキシル、メタクリル酸グリシジル、メタクリル酸２−ヒドロキシエチル、メチルアクリレート、ブチルアクリレート、２−エチルヘキシルアクリレート等が挙げられる。これらの中でもエチルアクリレート、ブチルアクリレートおよび２−エチルヘキシルアクリレートの中から選ばれた１種以上が好ましい。これにより、良好な粘着性に加えて、凝集力の制御が可能となる。さらに、他成分との相溶性を調整することが可能となる。
【００１８】
また、前記官能基含有モノマーとしては、例えばメタクリル酸、アクリル酸、イタコン酸、ヒドロキシエチルメタクリレート、ヒドロキシエチルアクリレート、ヒドロキシプロピルメタクリレート、ヒドロキシプロピルアクリレート、ジメチルアミノエチルメタクリレート、ジメチルアミノエチルアクリレート、アクリルアミド、メチロールアクリルアミド、グリシジルメタクリレート、無水マレイン酸等が挙げられる。
【００１９】
前記ベース樹脂は、上述したように主として前記酢酸ビニルモノマーの重合体を含んでおり、その含有量が前記ベース樹脂全体の５０重量％以上であれば特に限定されない。具体的には、前記酢酸ビニルモノマーの重合体の含有量は、前記ベース樹脂全体の５５〜９０重量％が好ましく、特に６０〜８５重量％が好ましい。これにより、粘着層２の粘着力と、凝集力とのバランスを向上することができる。また、異型の半導体素子等のピックアップを容易にすることができる。
【００２０】
また、前記ベース樹脂は、アクリル系モノマーの重合体を含んでいても良いが、その含有量は、特に限定されず、前記ベース樹脂全体の１０〜５０重量％が好ましく、特に２０〜４０重量％が好ましい。これにより、粘着層２の粘着力と、凝集力とのバランスを向上することができる。
【００２１】
また、前記ベース樹脂は、官能基含有モノマーの重合体を含んでいても良いが、その含有量は、特に限定されず、前記ベース樹脂全体の０．１〜３０重量％が好ましく、特に２〜１０重量％が好ましい。これにより、粘着層２の粘着力を向上することができる。
【００２２】
前記ベース樹脂は、特に限定されないが、少量の水酸基を有することが好ましく、具体的には前記ベース樹脂全体の３重量％以下であることが好ましく、特に１重量％以下であることが好ましい。含有量が前記範囲内であると、後述する架橋剤との反応により粘着力を適度に制御することができる。このような水酸基は、前記酢酸ビニルモノマーに由来するものであることが好ましい。
【００２３】
前記樹脂組成物は、少なくとも１種以上のエネルギー線硬化型樹脂を含んでいる。これにより、エネルギー線照射後の粘着力を低下させることができる。
このようなエネルギー線硬化型樹脂としては、例えば紫外線、電子線等のエネルギー線の照射によって、三次元架橋可能な重合性炭素−炭素二重結合を少なくとも２個以上分子内に有する低分子量化合物が広く用いられる。そのようなエネルギー線硬化型樹脂として、具体的にはトリメチロールプロパントリアクリレート、テトラメチロールメタンテトラアクリレート、ペンタエリスリトールトリアクリレート、ペンタエリスリトールトテトラアクリレート、ジペンタエリスリトールモノヒドロキシペンタアクリレート、ジペンタエリスリトールヘキサアクリレート、１，４−ブチレングリコールジアクリレート、１，６−ヘキサンジオールジアクリレート、ポリエチレングリコールジアクリレート、市販のオリゴエステルアクリレート等、芳香族系、脂肪族系等のウレタンアクリレート（オリゴマー）等を挙げることができる。これらの中でもウレタンアクリレートが好ましい。これにより粘着力を向上することができる。
【００２４】
前記エネルギー線硬化型樹脂は、特に限定されないが、分子量の異なる２つ以上のエネルギー線硬化型樹脂であることが好ましい。これにより、エネルギー線の照射による樹脂の架橋度を制御し、ピックアップ性を向上することができる。このような、分子量の異なる２つ以上のエネルギー線硬化型樹脂としては、例えば第１エネルギー線硬化型樹脂と、前記第１エネルギー線硬化型樹脂よりも重量平均分子量が高い第２エネルギー線硬化型樹脂との組み合わせが挙げられる。
【００２５】
前記第１エネルギー線硬化型樹脂の重量平均分子量（Ｍｗ１）と、前記第２エネルギー線硬化型樹脂の重量平均分子量（Ｍｗ２）の比は（Ｍｗ１／Ｍｗ２）、特に限定されないが、５〜５０が好ましく、特に１０〜３０が好ましい。比が前記範囲内であると、エネルギー線照射後の粘着層２の粘着力を低減することができ、ピックアップ性を特に向上することができる。
【００２６】
さて、具体的に前記第１エネルギー線硬化型樹脂の重量平均分子量は、特に限定されないが、５，０００〜３０，０００が好ましく、特に８，０００〜１５，０００が好ましい。重量平均分子量が前記範囲内であると、架橋状態が最適化されると予想され、それによってピックアップ性を特に向上することができる。
【００２７】
また、具体的に前記第２エネルギー線硬化型樹脂の重量平均分子量は、特に限定されないが、３００〜２，０００が好ましく、特に５００〜１，０００が好ましい。重量平均分子量が前記範囲内であると、特に半導体ウエハ５表面への濡れ性を向上することができる。
【００２８】
前記第１エネルギー線硬化型樹脂の含有量は、特に限定されないが、前記ベース樹脂１００重量部に対して８０〜１３０重量部が好ましく、特に９０〜１２０重量部が好ましい。含有量が前記範囲内であると、他の成分との分散を均一にすることができ、それによってピックアップ性を特に向上することができる。
【００２９】
前記第２エネルギー線硬化型樹脂の含有量は、特に限定されないが、前記ベース樹脂１００重量部に対して５〜３０重量部が好ましく、特に１０〜２０重量部が好ましい。含有量が前記範囲内であると、特に架橋密度を向上することができ、それによってピックアップ性を向上することができる。
【００３０】
このような前記第１エネルギー線硬化型樹脂、前記第２エネルギー線硬化型樹脂、および必要に応じて第３エネルギー線硬化型樹脂等を含むエネルギー線硬化型樹脂全体の含有量は、特に限定されないが、前記ベース樹脂１００重量部に対して６０〜１３０重量部が好ましく、特に８０〜１２０重量部が好ましい。含有量が前記範囲内であると、特にエネルギー線照射後の粘着力が適度に低下するため、半導体素子のピックアップ性を向上することができる。
このように、前記樹脂組成物では、通常の半導体ウエハ加工用粘着テープに用いられるエネルギー線硬化型樹脂の含有量よりも、多くのエネルギー線硬化型樹脂を含有することができる。これは、前記ベース樹脂が前記酢酸ビニルモノマーの重合体を主成分として有しているために初期の剛性に優れており、多くのエネルギー線硬化型樹脂を含有しても半導体ウエハ加工用粘着テープ１０に要求される特性を充足することができるからである。
【００３１】
前記エネルギー線硬化型樹脂の重合開始を容易とするために、前記樹脂組成物にはエネルギー線重合開始剤を含んでいても良い。
前記エネルギー線重合開始剤としては、例えば２−２−ジメトキシ−１，２−ジフェニルエタン−１−オン、ベンゾフェノン、アセトフェノン、ベンゾイン、ベンゾインメチルエーテル、ベンゾインエチルエーテル、ベンゾインイソプロピルエーテル、ベンジルジフェニルサルファイド、テトラメチルチウラムモノサルファイド、アゾビスイソブチロニトリル、ジベンジル、ジアセチル、β−クロールアンスラキノン等が挙げられる。
【００３２】
前記エネルギー線重合開始剤の含有量は、特に限定されないが、前記ベース樹脂１００重量部に対して１〜１５重量部が好ましく、特に３〜１０重量部が好ましい。含有量が前記範囲内であると、特にエネルギー線照射（特に紫外線照射）に対する反応効率が向上する。
【００３３】
本発明では、前記架橋剤を前記ベース樹脂１００重量部に対して８重量部以上含有することを特徴とする。
従来の架橋剤は、ベース樹脂に対して２〜３重量部または多くても５重量部程度含有するものであった。これは、従来の半導体ウエハ加工用粘着テープでは、ベース樹脂としてアクリル系樹脂を主成分とするものであるため、多くの架橋剤を添加すると紫外線等のエネルギー線照射前の剛性が不十分となるものであった。ゆえに、エネルギー線照射後の粘着力が比較的強いものであった。そのため、サイズが１０ｍｍ以上の長尺のチップや、厚さが１００μｍ以下の薄型のチップ等ではチップをピックアップする際にチップが割れてしまうことがあった。
これに対して、本発明の半導体ウエハ加工用粘着テープ１０では、ベース樹脂として前記酢酸ビニルモノマーの重合体を主として含んでいるため、前記架橋剤をベース樹脂に対して８重量部以上含有しても初期の剛性が十分維持されているものである。さらに、通常よりも多い架橋剤を含有しているため、エネルギー線照射後に、前述した長尺のチップおよび薄型のチップ等に対してもピックアップすることが容易な粘着力とすることができる。さらに、初期の高い剛性およびエネルギー線照射後に粘着力が大きく低下することにより、通常のサイズのチップから前述した特殊な形状のチップまでを１つの半導体ウエハ加工用粘着テープ１０で対応することが可能となる。さらに、ベース樹脂１００重量部に対して８重量部以上の架橋剤を含んでいるため、初期の粘着力の低下する割合が大きく、一度粘着力が低下した後の粘着力の経時変化が小さくなるものである。
【００３４】
このように、前記架橋剤の含有量は、前記ベース樹脂１００重量部に対して８重量部以上であるが、９〜３０重量部が好ましく、特に１０〜２５重量部が好ましい。含有量が前記範囲内であると、特にエネルギー線照射前の粘着力を適度な値に調整することができ、ダイシング時のチップの飛びを防止することができる。
【００３５】
前記架橋剤としては、例えばエポキシ系架橋剤、イソシアネート系架橋剤、メチロール系架橋剤、キレート系架橋剤、アジリジン系架橋剤、メラミン系架橋剤、多価金属キレート系架橋剤等が挙げられる。これらの中でもイソシアネート系架橋剤が好ましい。これにより、特に半導体ウエハへの粘着層２の親和性とピックアップ性とのバランスを向上することができる。
【００３６】
前記イソシアネート系架橋剤としては、例えば多価イソシアネートのポリイソシアネート化合物およびポリイソシアネート化合物の三量体、前記ポリイソシアネート化合物とポリオール化合物とを反応させて得られる末端イソシアネート化合物の三量体または末端イソシアネートウレタンプレポリマーをフェノール、オキシム類などで封鎖したブロック化ポリイソシアネート化合物等が挙げられる。
【００３７】
多価イソシアネートの具体例としては、例えば２，４−トリレンジイソシアネート、２，６−トリレンジイソシアネート、１，３−キシリレンジイソシアネート、１，４−キシレンジイソシアネート、ジフェニルメタン−４−４’−ジイソシアネート、ジフェニルメタン−２−４’−ジイソシアネート、３−メチルジフェニルメタンジイソシアネート、ヘキサメチレンジイソシアネート、イソホロンジイソシアネート、ジシクロヘキシルメタン−４−４’−ジイソシアネート、ジシキウロヘキシルメタン−２−４’−ジイソシアネート等が挙げられる。これらの中でも２，４−トリレンジイソシアネート、ジフェニルメタン−４−４’−ジイソシアネート、ヘキサメチレンジイソシアネートの中から選ばれる１種以上が好ましい。これにより、特にイソシアネート自体の凝集と架橋のバランスを向上することができる。
【００３８】
前記樹脂組成物は、特に限定されないが、エネルギー線硬化重合開始剤、帯電防止剤、粘着付与剤等を含んでいても良い。
前記エネルギー線硬化重合開始剤としては、例えば２−２−ジメトキシ−１，２−ジフェニルエタン−１−オン、ベンゾフェノン、アセトフェノン、ベンゾイン、ベンゾインメチルエーテル、ベンゾインエチルエーテル、ベンゾインイソプロピルエーテル、ベンジルジフェニルサルファイド、テトラメチルチウラムモノサルファイド、アゾビスイソブチロニトリル、ジベンジル、ジアセチル、β−クロールアンスラキノン等が挙げられる。
【００３９】
前記帯電防止剤としては、例えばアニオン性界面活性剤、カチオン性界面活性剤、非イオン性界面活性剤、両イオン性界面活性剤等の界面活性剤、温度依存しないようなものとしてはカーボンブラック、銀、ニッケル、アンチモンドープスズ酸化物、スズドープインジウム酸化物等の粉体が挙げられる。
【００４０】
前記帯電防止剤の含有量は、特に限定されないが、前記ベース樹脂１００重量部に対して１０〜５０重量部が好ましく、特に２０〜３０重量部が好ましい。含有量が前記範囲内であると、特に粘着特性と帯電防止性能とのバランスに優れる。これにより、エキスパンド時あるいはピックアップ時に発生する静電気を抑制できるため、チップの信頼性を向上することができる。
【００４１】
前記粘着付与剤としては、例えばロジン樹脂、テルペン樹脂、クマロン樹脂、フェノール樹脂、スチレン樹脂、脂肪族系石油樹脂、芳香族系石油樹脂、脂肪族芳香族共重合系石油樹脂等が挙げられる。これにより、凝集力を高めることができ、粘着力を向上することができる。
【００４２】
前記粘着付与剤の含有量は、特に限定されないが、前記ベース樹脂１００重量部に対して５〜３０重量部が好ましく、特に１０〜２０重量部が好ましい。含有量が前記範囲内であると、特にピックアップ性に悪影響を及ぼさない程度にタック性を向上することができる。
【００４３】
前記樹脂組成物で構成される粘着層２を、フィルム基材１に形成して本発明の半導体ウエハ加工用粘着テープを得ることができる。
フィルム基材１に粘着層２を形成する方法としては、例えば前記樹脂組成物を溶剤に溶解して、コンマコーター、グラビアコーター、ダイコーター、リバースコーター等の公知の方法で塗布する方法が挙げられる。
具体的には上述の方法でフィルム基材１に前記樹脂組成物を塗布して、８０〜１００℃×３０秒間〜１０分間程度、乾燥することにより粘着層２を形成することができる。
【００４４】
このような粘着層２の厚さは、特に限定されないが、５〜３０μｍが好ましく、特に１０〜２０μｍが好ましい。厚さが前記下限値未満であると粘着力が充分でなくダイシング時にウエハが飛散する場合があり、前記上限値を超えるとチップのピックアップが困難になる場合がある。
【００４５】
このようにして得られた半導体ウエハ加工用粘着テープ１０のＪＩＳ  Ｚ  ０２３７に準じて測定する２４時間後の保持力は、特に限定されないが、１０ｍｍ以下であることが好ましく、特に８ｍｍ以下であることが好ましく、最も０．０１〜６ｍｍが好ましい。保持力が前記範囲内であると、後述するエキスパンド工程において半導体ウエハ加工用粘着テープ１０がリングからずれるのを特に防止することができる。
【００４６】
製造後７日間以上経過した後の半導体ウエハ加工用粘着テープ１０を、半導体ウエハ５に貼着して２０分経過後の半導体ウエハ５に対する粘着力をＡ［ｃＮ／２５ｍｍ］とし、その半導体ウエハ加工用粘着テープ１０に２００ｍＪ／ｃｍ2の紫外線８を照射した直後の半導体ウエハ５に対する粘着力をＢ［ｃＮ／２５ｍｍ］としたとき、その比（Ａ／Ｂ）は、特に限定されないが、５〜３０であることが好ましく、特に１０〜２０であることが好ましい。比が前記範囲内であると、紫外線８を照射する前に要求される特性と紫外線８を照射した後に要求される特性の両方が特に向上する。前記範囲内であると、特に液晶ドライバ用の半導体素子を製造するために用いる半導体ウエハを加工する際に好適に用いることができる。
また、７日間以上経過した後の上記粘着力Ａは経過日数により変化することがあるが、本発明での主として酢酸ビニルモノマーの重合体を含むベース樹脂と、少なくとも１種以上のエネルギー線硬化型樹脂と、架橋剤とを含む樹脂組成物で構成されている粘着層を有し、半導体ウエハに貼着して使用される半導体ウエハ加工用粘着テープであって、前記ベース樹脂１００重量部に対して前記架橋剤を８重量部以上含有することにより、この変化を抑制することができる。
【００４７】
さらに製造後７日間以上経過した後の半導体ウエハ加工用粘着テープ１０を、半導体ウエハ５に貼着してから常温、常圧で暗所に３０日間以上放置後の半導体ウエハ５に対する粘着力をＢ１［ｃＮ／２５ｍｍ］としたときに、粘着力の差（Ｂ１−Ａ）は、特に限定されないが、１００［ｃＮ／２５ｍｍ］以下であることが好ましく、特に８０［ｃＮ／２５ｍｍ］以下であることが好ましい。粘着力の差が前記範囲内であると、ダイシング工程後の半導体素子のピックアップを一度に行なう必要が無く、複数回に分けて行なうことが容易となる。
【００４８】
前記粘着力Ａは、特に限定されないが、５０〜３００［ｃＮ／２５ｍｍ］が好ましく、特に８０〜２５０［ｃＮ／２５ｍｍ］が好ましい。前記粘着力Ａが前記範囲内であると、エネルギー線照射後の粘着力をさらに低下することができ、薄型の半導体素子や異型の半導体素子をピックアップするのが特に容易となる。
【００４９】
次に、半導体装置の製造方法について説明する。
図２ないし図５に基づいて、本発明の半導体装置の製造方法について説明する。
図２に示すように、ダイサーテーブル４の上に半導体加工ウエハ用粘着テープ１０を設置し、その中心部に半導体ウエハ５を設置すると共に、半導体ウエハ５の周囲にリング６を設置して半導体ウエハ５を固定する。そして、ブレード７で半導体ウエハ５を切断して、図３に示すように半導体ウエハ５を個片化する。この際、半導体ウエハ加工用粘着テープ１０は、緩衝作用を有しており、半導体ウエハ５を切断する際の半導体素子の割れ、欠け等を防止している。なお、半導体ウエハ加工用粘着テープ１０に半導体ウエハ５およびリング６を予め貼着した後に、ダイサーテーブル４に設置しても良い。
【００５０】
次に、半導体ウエハ加工用粘着テープ１０をエキスパンド装置９で伸ばして、個片化した半導体ウエハ５（半導体素子）を一定間隔で開いた後にピックアップして、基板に設置する。
具体的には、まず図４に示すように個片化した半導体ウエハ５（半導体素子）を半導体ウエハ加工用粘着テープ１０に搭載した状態で紫外線照射装置によって紫外線８を照射して、粘着層２を硬化させる。これにより、粘着層２を構成するエネルギー線硬化型樹脂が硬化して粘着力を低下させる。このように、半導体ウエハ５に対する半導体ウエハ加工用粘着テープ１０の粘着力を低下させることで個片化された半導体ウエハ５（半導体素子）をピックアップするのが容易となる。次に、半導体ウエハ５を半導体ウエハ加工用粘着テープ１０に貼着した状態でエキスパンド装置９に設置する。次に、エキスパンド装置９で半導体ウエハ加工用粘着テープ１０を伸ばして個片化した半導体ウエハ５を一定間隔（Ａ方向）に開く。そして、一定間隔に開かれた半導体ウエハ５（半導体素子）をエジェクターヘッド９１のニードル９２で突き上げる。
そして、半導体素子をニードル９２で突き上げるとともに、真空コレット、エアピンセット等で吸着する方法によってピックアップして所定の基板等に搭載することによって半導体装置を得ることができる。
【００５１】
さて、このような半導体ウエハ５を個片化する際の切断サイズ（個片化された半導体ウエハの面積）は、特に限定されないが、１〜６２５ｍｍ2となるのが好ましく、特に４〜１００ｍｍ2となるのが好ましい。サイズが前記下限値未満であるとダイシング時に飛散してしまう半導体素子の数が増えてしまう場合があり、前記上限値を超えるとピックアップ性が低下する場合がある。
【００５２】
また、半導体ウエハ５の厚さも特に限定されないが、１００〜６００μｍが好ましく、特に２００〜５００μｍが好ましい。厚さが前記下限値未満であるとピックアップ時に半導体ウエハの割れが発生しやすくなる場合があり、前記上限値を超えるとダイシング時に半導体素子が飛散しやすくなる場合がある。
【００５３】
本発明の半導体装置の製造方法について、添付の図面に基づいて詳細に説明したが、本発明はこれに限定されず、各部の構成は同等の機能を発揮し得る任意の構成のものと置換することができる。
例えば、リングの形状は円形でなくても良く、照射するエネルギー線も紫外線に限定されない。
【実施例】
【００５４】
以下、本発明を実施例および比較例により、更に詳細に説明するが、本発明はこれらに限定されるものではない。
（実施例１）
１．粘着層の製造
２−エチルヘキシルアクリレート２９．７重量％、酢酸ビニル６９．３重量％および２−ヒドロキシエチルメタクリレート１重量％を常法によりトルエン溶媒中にて溶液重合させ重量平均分子量１５０，０００のベース樹脂Ａを得た。
このベース樹脂１００重量部に対して、エネルギー線硬化型樹脂として２官能ウレタンアクリレート１００重量部（三菱レイヨン社製、重量平均分子量が１１，０００）と、架橋剤としてトリレンジイソシアネートの多価アルコール付加体（コロネートＬ、日本ポリウレタン社製）１５重量部と、エネルギー線重合開始剤として２，２−ジメトキシ−２−フェニルアセトフェノン５重量部とを酢酸エチルに溶解した後、剥離処理したポリエステルフィルム（厚さ３８μｍ）に乾燥後の厚さが１０μｍになるように塗工し、８０℃で５分間乾燥して粘着層を得た。
【００５５】
２．半導体ウエハ加工用粘着テープの製造
基材フィルムとして軟質塩ビフィルム（可塑剤３０重量部、厚さ８０μｍ）を用いた。この基材フィルムに、上述の粘着層を３０℃でラミネートロールを用いてラミネートして半導体ウエハ加工用粘着テープを得た。
【００５６】
（実施例２）
粘着層の配合を以下のようにした以外は、実施例１と同様にした。
架橋剤の配合量を８重量部とした。
【００５７】
（実施例３）
粘着層の配合を以下のようにした以外は、実施例１と同様にした。
架橋剤の配合量を３０重量部とした。
【００５８】
（実施例４）
粘着層の配合を以下のようにした以外は、実施例１と同様にした。
エネルギー線硬化型樹脂の配合量を７０重量部とした。
【００５９】
（実施例５）
粘着層の配合を以下のようにした以外は、実施例１と同様にした。
エネルギー線硬化型樹脂の配合量を１４０重量部とした。
【００６０】
（実施例６）
ベース樹脂として以下のものを用いた以外は、実施例１と同様にした。
ベース樹脂として、２−エチルヘキシルアクリレート４９．５重量％、酢酸ビニル４９．５重量％および２−ヒドロキシエチルメタクリレート１重量％を常法によりトルエン溶媒中にて溶液重合させ重量平均分子量１５０，０００のベース樹脂Ｂを得たものを用いた。
【００６１】
（実施例７）
粘着層の配合を以下のようにした以外は、実施例１と同様にした。
エネルギー線硬化型樹脂の配合量を１２０重量部とし、架橋剤の配合量を８重量部とした。
【００６２】
（実施例８）
粘着層の配合を以下のようにした以外は、実施例１と同様にした。
エネルギー線硬化型樹脂の配合量を８０重量部とし、架橋剤の配合量を３０重量部とした。
【００６３】
（比較例１）
粘着層の配合を以下のようにした以外は、実施例１と同様にした。
架橋剤の配合量を５重量部とした。
【００６４】
（比較例２）
ベース樹脂として以下のものを用いた以外は、実施例１と同様にした。
ベース樹脂として、２−エチルヘキシルアクリレート９９重量％および２−ヒドロキシエチルメタクリレート１重量％を常法によりトルエン溶媒中にて溶液重合させ重量平均分子量１５０，０００のベース樹脂Ｃを得たものを用いた。
【００６５】
各実施例および各比較例で得られた半導体ウエハ加工用粘着テープについて以下の評価を行なった。評価内容を、評価項目と共に示す。得られた結果を表１に示す。
【００６６】
・半導体ウエハ加工用粘着テープを製造し、７日間経過した後に半導体ウエハの鏡面に貼り付け２０分経過後の粘着力ＡをＪＩＳ  Ｚ  ０２３７に準じて評価した。Ｎ＝１０で測定し、平均値を整数１の位で四捨五入した。
【００６７】
・粘着力Ａを評価したのと同様の条件で処理した半導体ウエハ加工用粘着テープを２０分経過後に２００ｍＪ／ｃｍ2の紫外線照射し、照射直後の半導体ウエハの鏡面に対する粘着力ＢをＪＩＳ  Ｚ  ０２３７に準じて評価した。Ｎ＝１０で測定し、平均値を小数第一位で四捨五入した。
【００６８】
・粘着力Ａを評価したのと同様の条件で処理した半導体ウエハ加工用粘着テープを半導体ウエハに貼着してから、常温、常圧で暗所に３０日間放置後の半導体ウエハの鏡面に対する粘着力Ｂ１をＪＩＳ  Ｚ  ０２３７に準じて評価した。Ｎ＝１０で測定し、平均値を整数１の位で四捨五入した。
【００６９】
【表１】
2007035750.tif 000003
【００７０】
表１から明らかなように、実施例１〜８は、前記粘着力Ａが低く、薄型の半導体素子や異型の半導体素子をピックアップするのが容易であると考えられる。
また、実施例１〜６および８は、前記粘着力Ａと前記粘着力Ｂとの比が５〜３０の範囲内であり、半導体ウエハ加工用粘着テープに紫外線照射前および照射後の両方の特性に優れていることが予想される。
【００７１】
次に、各実施例および各比較例で得られた半導体加工用粘着テープを用いて半導体ウエハを加工する際の加工性を評価した。評価項目を内容と共に示す。得られた結果を表２に示す。
【００７２】
１．保持力
ＪＩＳ  Ｇ  ４３０５に規定されるＳＵＳ３０４鋼板に、ポリエステルフィルムを剥離した後の半導体加工用粘着テープを貼り付けて２３℃、２４時間保持した後にズレ量をＪＩＳ  Ｚ  ０２３７に準拠して測定した。
【００７３】
２．半導体素子の飛び
４インチの半導体ウエハ（厚さ６２５μｍ）に、ポリエステルフィルムを剥離した後の半導体加工用粘着テープを貼り付けた後に、１ｍｍ×１ｍｍのサイズに個片化した。この際に半導体素子が飛ぶか否かで、半導体素子の飛びを評価した。なお、個片化は同じ半導体加工用粘着テープについて５回繰り返した。各符号は、以下の通りである。
◎：５回のいずれにおいても半導体素子の飛びが１つも無かった。
○：半導体素子の飛びが１つも無かったのが、３回以上で５回未満であった。
△：半導体素子の飛びが１つも無かったのが、１〜２回であった。
×：５回のいずれにおいても半導体素子の飛びが有った。
【００７４】
３．エキスパンド時の半導体加工用粘着テープのリングからのズレ
４インチの半導体ウエハ（厚さ６２５μｍ）に、ポリエステルフィルムを剥離した後の半導体加工用粘着テープを貼り付けた後に、１ｍｍ×１ｍｍのサイズに個片化した後、１０５％エキスパンドした際のリングからの半導体加工用粘着テープのズレを、当初の貼り付け位置からのズレで評価した。各符号は、以下の通りである。
◎：ズレが無い。
○：ズレが１ｍｍ未満。
△：ズレが１ｍｍ以上。
×：剥がれる。
【００７５】
４．ピックアップ性
４インチの半導体ウエハ（厚さ１００μｍ）に、ポリエステルフィルムを剥離した後の半導体加工用粘着テープを貼り付けて、１０×１０ｍｍのサイズに個片化した。紫外線を照射して１０５％エキスパンドした後、ニードルの突き上げ量を変えて半導体素子のピックアップ性を評価した。なお、評価は、Ｎ＝１００で行なった。各符号は、以下の通りである。
◎：全ての半導体素子が、２ｍｍ未満の突き上げ量でピックアップ可能であった。
○：７０〜９９個の半導体素子が、２ｍｍ未満の突き上げ量でピックアップ可能であった。
△：１〜６９個の半導体素子が、２ｍｍ未満の突き上げ量でピックアップ可能であった。
×：全ての半導体素子が、２ｍｍ未満の突き上げ量でピックアップ不可であった。
なお、ここで「ピックアップ不可」には、「チップの割れ」を含む。
【００７６】
【表２】
2007035750.tif 000004
【００７７】
表２から明らかなように、実施例１Ａ〜８Ａは、保持力に優れており、エキスパンド工程における半導体ウエハ加工用粘着テープがリングからずれるのを防止できることが確認された。
また、実施例１Ａ、２Ａおよび５Ａ〜７Ａは、半導体素子の飛びが１つも無かった。
また、実施例１Ａ、３Ａおよび８Ａは、ピックアップ性にも特に優れていた。
【産業上の利用可能性】
【００７８】
本発明の半導体ウエハ加工用粘着テープは、半導体ウエハを切断する際に用いるダイシングテープ、半導体ウエハを研磨する際に用いる保護テープ等に好適に用いることができる。
【図面の簡単な説明】
【００７９】
【図１】半導体ウエハ加工用粘着テープを模式的に示す断面図である。
【図２】半導体ウエハを切断する方法を模式的に示す断面図である。
【図３】半導体ウエハに半導体ウエハ加工用粘着テープを貼着し、固定している状態を示す上面図である。
【図４】半導体ウエハ加工用粘着テープに紫外線を照射している状態を模式的に示す模式図である。
【図５】切断した半導体ウエハを個片化した状態を示す模式図である。
【符号の説明】
【００８０】
１      フィルム基材
２      粘着層
１０    半導体ウエハ加工用粘着テープ
４      ダイサーテーブル
５      半導体ウエハ
６      リング
７      ブレード
８      紫外線
９      エキスパンド装置
９１    エジェクターヘッド
９２    ニードル
【図１】
2007035750.tif 000005
【図２】
2007035750.tif 000006
【図３】
2007035750.tif 000007
【図４】
2007035750.tif 000008
【図５】
2007035750.tif 000009